L* invention a pour objet ua élisant Se tirage photographique procurant une ^éLiaratieui tes, blâmas* sasa que la surface de l'élément soit renâue mate» Jusqu'alors» es. vue S.sanriïieirer la blancheur des par-5 txea non—image d'un éXément de tirage phot ogmphique* on a essayé d'Incorporer un colorant blanchissant fluorescent qui émet une fluorescence bleue au pourpre par absorption des radiations ultraviolettes» cette incorporation se faisant dans les eouch.es photographique a t couche barytée» sons-couche, couche d'émzlsiatt phûto-XO sensible» couche protectrice, ou dans une couche réceptrice d'i— nage d'un élément de tirage pour photographie par transfert-diffusion, Xe colorant blanchissant fluorescent étant constitué de polyvlnyX pyrrolidone soluble dans l*aau, ou. de paly-K-viny 1-5 -mé thyl-2-o.THr,o"l idinone soluble dans l'eau. 15 toutefois, Xa méthode comrentlonneXXe d'incorporation du colorant "blanchissant fluorescent, présente l'inconvénient que ledit colorant ne soit pas adscrbé par la composition colXoidale de la couche photographique telle que la gélatine, alors que ee colorant blanchissant fluorescent avait isantré de X'affinité pour 20 les fibres» de sorte que l'intensité de fluorescence Salée par l'agent de blanchiment fluorescent iafcarporé dans la couche photographique, est plue faible que celle émise par les fibres ayant a&aorhé ledit colorant fluorescent, d'où. IX résulte que X*effet blanchissant ne soit pas suffisant et que» de plus» la plus grande 25 partie du colorant blanchissant fluorescent présent dans la couche photographique» se trouve éliminée dans la phase de lavage à. X'eau qui succède au développement, affaiblissant encore sévèrement l'effet blanchissant. Aussi» ladite méthode d'incorporation dans la couche photographique de polyvinylpyrrolidone soGLnbXe dans l'eau, 30 ou de poly-H-vinyl—5-méthyl-2-oxaaolidinotne, pré sente-t-eXle des inconvénients » et notamment celui que 1*effet blanchissant est d'autant plus élevé que le degré de polymérisation du polymère employé est plus haut» et qu'en conséquence lorsque Xe polymère employé est de haut degré de polymérisation» la surface de l'élé-55 ment de tirage photo graphique est rendue mate. Il résulte de ce qui précède qu'un objet de la présente invention est de réaliser un élément de tirage photographique ayant une blancheur améliorée, en utilisant un colorant de blanchiment fluorescent soluble dans l'eau» sans qu'iX en résulte les incon— 40 vénients ci-dessus mentionnés. BAD ORIGINAL 69 21064 * 2012272 un. autre oMat as la présente invention est de réaliser un composé m&cxomoléculaire soluble dans Ie eau.» employé avec un colorant blanchissant fluorescent r pour améliorer la blancheur d'un élément de tirage photographique en l'incorporant 5 dans la couche photographique de l'élément sans qu'il en résulte les inconvénients ci-dessas. A la suite de diverses recherches conduites en vus de remédier aux difficultés de la méthode conventionnelle* il a été établi que les objets de l'invention se trouvaient atteint» en 1Q incorporant un agent de blanchiment fluorescent et un composé ma-cromoléculaire soluble dans l'eau préparé par polymérisation d'an, composé K-vinylamide de formule générale r CB^sCSSB^CQB^ dans laquelle eart un groupe méthyle an éthyle, -IL, est an .atome d'hydrogène» un groupe méthyle ou étbyXft, ou bien en copolyméri-15 sant le manoamfere ci-dessus avec un autre comonoaiàre, dans l'une au moins des couche s photographiques de l'élément de tirage, c'est-à-dire la. coache barytée». la sous-cotrche, la couche d'é— mulalon photo sensible , la couche protectrice, ou une couche réceptrice d'image par tranafertr-diflusion appliquée^ un support. 20 lia colonant blanehiasant flnoe-escent soluble dans . l'eau est l'un de ceux ayant une caractéristique d'émission d'an* fluorescence bleu-pourpre., de longueurs d*ondes comprises entre 430 et 470 militaicrona, par absorption des radiations ultraviolettes. ' 25 Comme agent blanchi s aant—fluoré scent on cannait de tela colorants fluorescents solublea dans l'eau* ayant une affinité de coloration directe, tels qji'un colorant fluorescent di-aminostilbène, un colorant fluorescent bensidina, un colorant fluorescent tria-gole» un colorant fluorescent imidazole, et un 30 colorant fluorescent imidazolone, et ce sont ceux-ci qui sont de préférence employés dans la présente invention. Ses exemples pratiques de ces colorants blanchissants fluorescents sont indiqués ci-apràa. p&D OW^HAt 69 21064 "3" Colorant flaoreacent âiaalaestilbàGe. 2012272 & \ .H " y- m Np xr * (D Y' dans laquelle X, Y, X', Y' représentent chacun -KHC^-Hc- ;-EHGcH. SG-Sa: -OS; -HH2; -KSGH2CH2SÛ3Ha5 -QCH2GH2GEï -QCHJ b 3 b 4 * C6H55HGQNH = GH S03Ha SÛ3Sa :GQKHG6H5 (2) Colorant fluorescent benzi&ine. OH GOBEE OH mm zHa SOjSa (5) dana laquelle a et H1 représentent chacuKs. Rj ©a -QCH^ a / GQHH dans laquelle R est H ou -GH^ ou -QGE^ Golorant fluorescent triazole. ■HHCÛ (4) GH=GH SQjIfa so3ira SOjlîa BAD ORIGINAL 69 21064 4 2012272 Sû^Sa ] k j -GH=CH \=/ (6) "\ sqxsa Colorant fluorescent imida&ole rc GH=CH XQ SO^Ka B, (7) dans laquelle H, représente -H» ou -CH*, ou -CpHc, ou -QCH, , oa SO^Na; représentant -H, on -CH^ ou QE^GR^QK Colorant flaoreacent imidaaûlone Ce) Ce oolorant est décrit à la demande de brevet Japon 22756/67 du même déposant. Composé macromoléculairo ayant au coins une formule de structure représentée par l'une des formules suivantes. ^ "S-ît H=CH «2 I "V- s T =2 I :ff— C9) BAD ORIGINAL 69 21064 5 2012272 dans leaqu.eH.ea Bq et B^ représentent chacun un atome d*hydrogène» un groupe alkyle ayant de 1 à 8 atomes de carbone* un groupe aryle ayant de 6 à 12 atomes de carbone» un groupe hydLro-xyalkyle ayant de 2 à 4- atomes de carbone, ou un groupe hydroxy-5 alkyle substitué, un groupe solfoalkyle ayant de 1 à. 4 atomes de carbone, un sel de métal alcalin ou 4*ammonium; B^ représente un atome halogène, -CE, -SB, ou 3 j B et B* re- "-B' présentant un atome d'hydrogène ou un groupe alkyle ou hydroxy-alkyle ayant de 1 à 12 atomes de carboné, un groupe sulfaalkyle 10 ou un sel de métal alcalin ou d'ammonium de ceux-ci, un groupe carboalkyle ou un sel de métal alcalin ott d'ammonium de ceux-ci, un groupe aralkyle, un groupe aryle ayant de 6 à 18 atomes de carbone, un dérivé d'acide sulTonique d'un groupe aryle, oa un sel de métal alcalin ou d'ammonium d'un groupe aryle, un groupe cydo 15 alkyle ayant de 6 à. 10 atomes de carbone ou un groupe cydoalkyle substitué, A étant un groupe alkylène ayant de 4 à 5 atomes de carbone, ou ayant un atome hétéro ou on groupe hétéroatomique • T étant un groupe alkylène ayant de 2 à. 10 atomes de carbone, oa alkylène substitué, un groupe allylène ayant de S à 18 atomes de 20 carbone» oa allylène substituéj : :— Z étant on atone hétéro divalent ou un groupe atomique, et m étant on entier 0 ou 1. De tels colorants blanchissants fluorescents sont commercialisés sous les noms anTmipho*"Çgarbenfabriken]3ayer AG) 25 "Leacophor* C&eigy Chemical Corporation) Tinopal" (Sandos A.S.) "Uvitex* ÇCTM Itd) "Kayaphar* (ïïippon Kayaku K.K. ) "Eotaanin Ihite* CDU Sont de ïïeaoura) *Shitextt (Sumxtoma Phenàcal Ind.), "ïf (iionsha Chemical C°) . D'un autre côté, un composé macromoléculaire soluble 30 dans l'eau utilisé dans 11 Invention est un homopolymère d'un composé H-vinylamide, de f ormule générale OTgs^EHHB^CQI^ ou un eopolymère d'un composé H-vinylamide et d'un autre monomère tel que l'acrylaaide, la methacrylamide, la H-méthylacrylamidej ETS-di-méthylacrylamide; H,H-diéthylacrylamide, 1*acryloylemorpholine; 35 la H-méthylolacrylamide, la H-hydroxyéthylaci-ylamide; l'acide acrylique, l'acide méthacrylique, l'acrylate de méthyle, l'acry— late d'hydroxyéthyle, l'acrylonitrile, le 1-viiayl-Z-méthylimidazole,. ORIGINAL 69 21064 6 2012272 la H-vinylpyridine ; la 4-vinylpyridine ; le ïï-vinylpyrrolidona ; S—Yiny3.oxazqleIdinone , E-vinylcaprolactama ; S—vinyl—5-méthyl—2— ozazolidinone, l'acétate de vlnyle, l'anhydride malélque; le suif ouate p-Yinylb ensène de sodium» ou l'éther méthylvinyle. 5 Ledit composé H-vinylamide, de formule générale ci- dessus, peut être facilement préparé en faisant réagir le composé correspondant de f orenle générale ILyCOEHE^ et 1* acétylène » dans un autoclave en présence d'un catalyseur. Des exemples pratiques de ce composé H-vinylamide sont s la H-vinyl-K-méthylf ormami de 10 (point d'ébullition 73® à. la pression de 5Ctam de mercure) ; la K-vinyl-S-mettylacétamide (point d'ébullitlon 63° à. 17mm de mercure) , la H-vinyl-H-ffléthylpropionamide (point d'êbullitiott 75® à 17mm de mercure) , la H—vinyl-S-éthylformamide (point d'ébullitlon 81° à. 50naa de mercure) . 15 En dissolvant le composé H-vinylamide ci-dessus a*"* un solvant (Éomme l'eau» l'alcool» le "benzène, la ligrolne, et en conduisant la polymérisation dans un courant d'azote à."une température de 40 à. 10Q° en présence d'un catalyseur tel qu'une solution. de peroxyde d'hydrogène ou de paraulfate de potassium, oa 20 de 2,2* -azo—bis-butyronitiile, le polymère désiré est obtenu.. Dana le cas de préparation du copolymère de l'invert-ticn. il est préférable, pour améliorer l'effet blanchiasant,que la proportion dudit comonomère soit inférieure à 20 mol.$. Il il*y a pas de limitation particulière en ce qui 25 concerne le poids moléculaire de ces substances ataerorcoléculai- res aolubles flans l'eau utilisées dans l'invention» mais diverses expériences conduites en vue d'obtenir le meilleur effet blanchissant désirable, ont «entré que le poids moléculaire le pins élevé était désirable, et par exemple de 50.000 à. 500.000 avec 30 une viscosité intrinsèque en solution aqueuse à. 30® » de 0,2 à 1,5, et de préférence de 100.000 à 400.000 avec unè viscosité intrinsèque de 0,5 à. 1,2. Bans le cas d'utilisation du polymère H-vioylpyrro-11 dons conventionnel, ai le poids moléculaire est supérieur à 35 100.000, la miadbilité du polymère avec la gélatine eat médiocre, de sorte que la surface de l'élément de tirage photographique tend à. devenir mate. D'autre part, le polymère E—vi-nylamide de l'invention ayant un poids moléculaire supérieur à. 100.000 présente une bonne miscibilité avec la gélatine, et 40 même si le poids moléculaire s'élève au-dessus de 300.000 BAO ORIGINAL." 69 21064 7 2012272 le phénomène Il n'y a pas de limitation particulière en ce qui concerne la qnântité de polymère oa de capolymère H-vinylamide, mais 5 toutefois ai la quantité de polymère est par trop faible,1*effet de blanchiment n' est pas obtenu, et au mm na 55^ du. poids de gélatine employée comme liant est nécessaire. L'emploi d'une trop forte quantité de polymère n'accroît pas l'effet de ■blanchiment, au-desaus d'une certaine valeur, et au contraire réduit la miscibi— 10 lité avec la gélatine, en déterminant une dégradation de qualité de l'image et affectant l'économie du procédé, aussi la quantité de polymère ctoit—elle être habituellement comprise entre 5 et 40sS, la quantité préférée étant de 15 à 25$. Comme précédemment mentionné, les couches photogra-15 phiques de l'élément de tirage de l'invention, dans l'une desquelles le colorant blanchissant fluorescent et le composé macro-moléculaire aolubla dans l'eau peuvent être incorporés, sont : la couche d'ésnlaian à. l'halogénura d'argents la couche barytée, la sous-couche, la coucha prctectrl^ appliqué© à oîi support tel 20 qu'un papier, une pellicule de rlsiae ayntinâti^ae, uns plaque de verre, une plaque métallique, e& uns aouehë rêeepteiee de lsimage pour un élément de tirage par transfert diffusiîm. Bina certains cas le composé macromnléculaire salarie dans l'eau peat être jin— carporé dans une autre couche q.ue celle où est incorporé le colo-25 rant blanchissant fluorescent. Bien que l'exposé de l'invention soit fait dans le cas d'utilisation de la gélatine comme liant, un autre liant tel qu'un liant de résine synthétique peut être employé dans la présente invention. 30 Conformément à. la présente invention, l'élément de tirage est doué d'un effet blanchissant égal ou supérieur à celui qui est obtenu dans un élément photographique conventionnel renfermant un polymère S-vinylpyrrolidone, ou un polymère H-vinyl-5-TOg-hhyi —?—n-yagy\i -i ffi nnnft, avec 1 Avantage ici sur la méthode eon-35 ventionnelle, que la surface de l1 élément photographique ne devient pas mate, cet avantage permettant une application industrielle très étendue. L'invention est exposée plus pratiquement dans les exemples qui suivent s 0AD ORIGINAL 69 21064 8 2012272 A. tuie émulai an gélatineuse à. l'halogénure oL * argent ren£eEE&at 50g de gélatine et 20g de chXarobromuxe d'argent renfermant de moXécBles de bromure d'argent» oa ajoute 0,5g de "KLankoBfeor* (ParhenfahrikenBayer A.G.), et 10g de polymèré 5 H-Tin^-l-^t-méthylacétajEide, d'une viscosité intrinsèque de 1,05 oa 0,58 ou 0,32, en solution aqueuse à. 30°. Après addition à I*sauf«ion d'un agent durcisseur et d'un agent mouillant, l'éiul-sion résultante est appliquée à an papier baryte de X50g/m2,poor donner on papier photographique. Ce papier photographique est l'I traité dans otl révélateur et dans ans solution de fixage, des compositions respectives suivantes?; Révélateur Métfcal 1g Sulfite &e sodiu* anhydre 15g Hydroquinona 4-g Carbonate de sodium *onofcydrate 27g Bromure de potassium 1,3g Bau pour fair® X Litre SalgfaLon &.& jLlzâtïl û» saditut esistcûlia SIQg Sîlfite de sodium aebydre 15g. ACide acétique glacial X3,lig Borax T,5g ajuxl de potassiœ* pulvérulent 15g San 1 Litre Après quoi l'échantillon est lavé à. l1eau courante à 15° pendant X oa. 5 oa 12 on 24 heures. L'intensité de fluorescence du papier photographique 15 ainsi préparé et traité est mesurée, les résultats étant portés en fig.l du dessin d*accompagnement. Sur cette figure, la courbe X indiqua les résultats dans Xe cas d'atilisation d'un composé macroooléculaire de viscosité intrinsèque 1,5 ï la courbe 2 correspond à. X'utilisation d'un composé macromoléculaire de visco— 20 sLté intrinsèque 0,58, et la courbe 3 dans le cas d'utilisation d'un composé m&cromôléculaire de viscosité intrinsèque 0,32, la courbe a étant une courbe de contrôle: dans le cas où l'on utilise seulement le colorant blanchissant fluorescent sans que Tn-î soit ajouté le composé macromolé culair e soluble dans l'eau de 25 l'invention. Ces courbes montrent la relation existante entre le temps de lavage à l'eau et l'intensité relative de fluorescence en supposant que la blancheur de surface du papier photographique lui-mê** a pour valeur 25* BAD ORIGINAL 69 21064 9 2012272 Gamme il résulte de l'examen, de ces diverses courbes, l'intensité de fluorescence des papiers photographiques de l'invention est remarquablement plus élevée que celle du papier photographique de contrôle dont la courbe de fluorescence est a , 5 l'échantillon comportant le matériau macromoléculaire soluble dans l'eau» du plus haut poids moléculaire» procurant la plus haute intensité de fluorescence. De plus, la propriété de surface du papier photographique n'est pas altérée, et la réduction de blancheur résultant du lavage à l'eau est à. peine observée. TgTKWPIE 2 10 Al litre d'une dispersion d'enduction barytée, ayant la composition suivantes Sulfate de baryum 500g Gélatine 50g Alun de chrome 2g; Eormaline à 30& 0,3 ml Eau 1 Litre on ajoute lg de "KLankaphor" comme colorant blanchissant fluorescent, et 10g du polymère E-vinyl—ïï-méthylformamide, ayant viscosité intrinsèque de 1,05, et d'un poids moléculaire de 15 400*000. La composition d'enduction barytée ainsi obtenue est appliquée à. un papier faisant 10Qg/m2, et à. ce papier ainsi enduit on applique une émzlsion gélatineuse à l'halogénure d'argent renfermant 50g de gélatine et 20g de chlorure d'argent, puis on 20 ajoute un agent durcisseur èt un agent mouillant, puis l'on fait sécher. Le papier photographique ainsi préparé subit le môme traitement que dans l'exemple 1, et le résultat est comparé avec le cas de non incorporation dans la couche barytée du polymère H— 25 vinyl-H-méthylformamide. Les résultats montrent que la blancheur de surface du papier photographique de l'invention est bien meilleure que celle du papier de contrôle, et que l'effet de blancheur n'a pas été réduit par le lavage à l'eau. EXEMPLE 3 Après addition d'un agent durcissant et d'un agent 30 mouillant, à une émulai.on gélatineuse à. l'halogénure d'argent renfermant 20g de chlorobromure d'argent» dont 60$ de bromure d'argent, pour 50g de gélatine, l'émulsion résultante est appliquée à un papier baryté de 150g/m2. Avant le séchage de la couche d* émulai on à l'halogénure d'argent on lui applique une 69 21064 10 2012272 solution aqueuse renfermant 0,7g de "Whitex* (Sumitomo Chemical Ihduatriea C°) comme agent blanchissant fluorescent, 8g de ïï-vinyl-H-méthylformamidet ayant une visco3ité intrinsèque de 0,9, 3ml de formaline, 6ml d'une aolution dans le méthanol à. 5 6$ de saponine, et 1 Litre d'eau.. Le papier photographique ainsi préparé est soumis au même traitement que dans l'exemple 1, lea résultats étant comparés avec le cas cfie non addition du polymère K-vinyl-8-méthylformaml de « Les résultats montrent que le papier photographique de l'invention a une blancheur de surface sapé-10 rieur e à. celle du. papier de contrôle, et qu'également cette blancheur du papier photographique de l'invention ne subit aacone réduction au lavage à l'eau.. JM^LÉ 4 Aprèa addition dLe 0,5g de "Eayapàar* (Hippon Kayaku K,K. ) comme agent blanchissant fluorescent, ainsi que d'an agent dur-15 cisaeur et d'an agent mouillant, à. une émulai on gélatineuse à. l'halogénure d'argent renfermant 20g de iodobromure d'argent dont 1,5$ d'iodure d'argent, pour 50g de gélatine, l'ésnlsion résultante est appliquée à. an papier baryte de I5Qg/m2. A la couche i' émulai on à. l'halogénure d'argent encore à. l'état humide 20 on applique une solution aqueuse renfermant 20g de gélatine, 8g de polymère H-vinyl-ïï-mathylpropionamide, de viscosité intrinsèque 0,98 , 3ml d'une solution aqueuse à. de formaline, d'ans solution dan3 le méthamol à. 6£& de saponine, et 1 litre d'eau, en faisant suivre d'an séchage. Le papier photographique ainsi pré-25 paré est traité comme dans l'exemple 1, et les résultats sont comparés avec le cas de non addition de polymère H-vinyl-E-méthyl-propionamide. Las résultats montrent que la blancheur de surface du papier photographique de l'invention est bien meilleure que celle du papier de contrôle, et également que la blancheur n'est 30 paa réduite par un lavage à. l'eau aprèa traitement. ■fjtwffPLB 5 A la composition d'enduction barytée indiquée à. l'ex.2 on ajoute 12g du polymère ïï-vinyl-ïï-méthylformamide, de viscosité intrinsèque 0,85, la compoaition obtenue étant appliquée à» un papier de lQQg/m2, en la aoumettant ensuite au séchage. A la couche 35 barytée est appliquée une émulai on gélatineuse à. l'halogénure d'argent renfermant 20g de ehlorobromure d'argent dont 30^ de bromure d'argent pour 50g de gélatine, émulaion à laquelle a été ajouté un agent durcisseur, puis un agent mouillant. A la couche 69 21064 11 2012272 d'éanlsion à l'halogénure d'argent» avant séchage on. applique une solution aqueuse renfermant 20g de gélatine» Ig &e colorant blanchissant fluorescent benzidine» de formule 3 (B=ïx» R'=Ej 3œl d'une solution aqueuse à 30$ de f&rmaline» fiml d'une solu-5 tion dans l'alcool à 656 de saponine» et 1 litre d'eau» puis; on soumet au séchage. Le papier photographique ainsi préparé est traité comme dans l'exemple 1» les résultats étant comparée avec ceux dit papier de contrôle ne renfermant pas de polymère H—vrisyl-H-méthylformamide, et la blancheur du papier de l'invention étant 10 très supérieure à. celle du papiea? de contrôle et n* étant pas réduite après lavage à l'eau» firsngHPiïR 6 Après addition à. 1 Litre d'une composition barytée telle qu'indiquée à. l'exemple 2, d'un gramme d'un colorant blanchissant fluorescent imidasolone de la forsaile 3, la compo— 15 si tion résultante est appliquée à un papier de Iû0g/m2, sauaia ensuite au séchage. Agrès quoi una couche d'ésalsion à. l'halogénure d'argent renfermant 20g d'iodes broranre aEargent dont 1,5 Les résultats montrent que la blancheur de surface du papier photographique de l'invention est bien meilleure que celle du papier de contrôle, et qu'elle n'est pas réduite par un lavage à l'eau. Tgnan>T.~R 7 A 1 Litre d'une solution gélatineuse aqueuse à. 5$. 30 renfermant du sulfite de nickel colloïdal» on ajoute comme colorant. "hiawohiaaawt fluorescent, 0,5g de "Tinopal"1 de Sandoz A.&• et 13g d'un co polymère H-vinyl-ïT-méthylf ormamide, et methaery-lamidé, dans le rapport 9/1» et ayant une viscosité intrinsèque de 0,75, la solution résultante étant appliquée à un papier de 35 85g/m2. Sur la couche ainai formée on applique une coucha principalement constituée d'alginate de sodium, pour réaliser un élément récepteur d'image transfert diffusion. L'élément ainsi préparé est étroitement appliqué sur une couche photosensible BAD ORIGINAL 69 21064 12 2012272 comportant une émulai on à l'halogénure d'argent qui a été exposée. L'ensemble est soumis k un dispositif de transfert par diffusion et à ua révélateur, l'élément récepteur d'image étant détaché de l'élément photosensible après 30 secondes» OH" compare 5 les résultats obtenus avec ceux d'un élément ne renfermant pas ledit copolymère, les résultats montrant que la blancheur des fonds blancs de l'image positive est meilleure que celle de l'élément de contrôla. m y MfPTYE 8 k une émulsioxL gélatineuse à l'halogénure d'argent 10 renfermant 20g de chlorobromure d'argent pour 50g de gélatine, oa ajoute 10g de polymère ïï-vinyl-H-méthylacétamide, de viscosité intrinsèque 1,05, et l'éaulsion résultante, après y avoir ajouté un agent durcisseur et on agent mouillant, est appliquée à. un papier baryté de 15Qg/m2. La couche photographique est dé— 15 veloppée dans le révélateur de composition, indiquée à. l'exemple 1 et auquel on a ajouté 0,7g/ïitre du aBlankop$iorR(Farberifabriken. Bayer A.G. 1, puis fixée, lavée à l'eau, et saches comme dans l'exemple 1, les résultats obtenus étant comparés avec ceux d'une couche d* émulai on à l'halogénure d'argent dans laquelle n'a pas 20 été ajouté de polymère K-vinyl^Httétfcylaeêtaaide. La blancheur de surface du papier photographique de l'invention, est meilleure que celle du papier de contrôle, et ne subit aucune réduction après un lavage à l'eau. BAD ORIGINAL^ 69 21064 13 2012272 RETESBlCilIOSS L'invention a pour objets 1] Un élément de tirage photographique dont l'une au moina des couches photographiques renferme un colorant blanchissant fluorescent soluble dans l'eau, et un polymère ou un 5 copolymère soluble dans l'eau, d'un composé de formule générales C% = CHHE^GOEg dans laquelle E-^ est an groupe méthyle ou éthyle, et Sg un atome d'hydrogène, un groupe méthyle ou éthyle. 2) Elément de tirage photographique selon 1, dans, lequel ledit colorant blanchissant fluorescent, soluble dans l'eau, 10 est un colorant fluorescent diaminostilbène, un colorant flaoreacent benzidine, un colorant flaoreacent triazole, un colorant flaoreacent imidazole, ou bien un colorant fluorescent imidazolona 3} El ornent de tirage photographique selon 1, dans lequel ledit composé représenté par la formule générale, est s 15 E—vxDyl-S-méthylforinajBide j H-vinyl-K-méthylaeétamide j E-vinyl-H-mê thylpropionsmid e; K-vinyl—H-éthylformamide. 4) Elément de tirage photographique selon 1, dans lequel ladite couche photagr&phique est ane couche barytée, une sous-couchet ane couche d'émalsion photosensible au une couche 20 protectrice. 5} Elément de tirage photographique selon 1, dans lequel ladite couche photographique eat ane couche réceptrice d'image par transfert-diffusion. 6) Elément de tirage photographique malticouches, dont 25 l'ane au moins des couches renferme an colorant blanchissant fluorescent aolubie dans l'eau., et une autre couche renfermant un polymètre ou un copolymère d'un composé de formule générales CH2=cehrxG0E2 daria laquelle est un groupe méthyle ou éthyle, Sg étant un atome d'hydrogène ou un groupe méthyle ou éthyle. 30 ■ 7) Elément de tirage photographique mnlticouch.es, à développer dans un révélateur renf ermant un colorant blanchissant fluorescent soluble dans l'eau, l'une au moins desdites couches renfermant un polymère ou un copolymère d'un composé de formule générales CI^^ttNJîjCGE^ dans laquelle est un groupe méthyle ou 35 éthyle, tin atome d'hydrogène, un groupe méthyle ou éthyle. BAD ORIGINAL